(57)【要約】【課題】触媒層を作製するために用いられる触媒インクであって、高い分散安定性を有し且つ燃料電池の発電性能を向上させることが可能な触媒インク及びその製造方法を提供すること。【解決手段】電解質膜と該電解質膜に積層された触媒層を備える膜−電極接合体において前記電解質膜の表面に形成される前記触媒層を作製するために用いられる触媒インク１であって、触媒が担持されたカーボン１１と、アイオノマ１２と、溶媒と、を含み、前記溶媒は、水１３のみから構成される。【選択図】図１
2016066510.tif 000002
【特許請求の範囲】
【請求項１】
電解質膜と該電解質膜に積層された触媒層を備える膜−電極接合体における、前記電解質膜の表面に形成される前記触媒層を作製するために用いられる触媒インクであって、
触媒が担持されたカーボンと、アイオノマと、溶媒と、を含み、
前記溶媒は、水のみから構成される触媒インク。
【請求項２】
前記触媒が担持されたカーボン及び前記アイオノマの合計含有量は、１０〜１５質量％である請求項１記載の触媒インク。
【請求項３】
電解質膜と該電解質膜に積層された触媒層を備える膜−電極接合体における、前記電解質膜の表面に前記触媒層を形成するために用いられる触媒インクの製造方法であって、
触媒が担持されたカーボン、アイオノマ及び溶媒としての水を混合することで混合液を得る混合工程と、
前記混合液中の前記触媒が担持されたカーボンを解砕する解砕工程と、を備える触媒インクの製造方法。
【請求項４】
前記解砕工程において、前記混合液を超音波処理する請求項３記載の触媒インクの製造方法。
【発明の詳細な説明】
【技術分野】
【０００１】
本発明は、触媒インク及びその製造方法に関する。より詳しくは、本発明は、電解質膜と該電解質膜に積層された触媒層を備える膜−電極接合体における、前記電解質膜の表面に形成される前記触媒層を作製するために用いられる触媒インクに関する。
【背景技術】
【０００２】
近年、自動車の新たな動力源等として、水素及び酸素を電気化学反応させて発電する燃料電池が注目されている。燃料電池は、電気化学反応により直接的に電気を得るため、発電効率が高い点で好ましいとされている。また燃料電池は、発電時に水しか生成しないため、環境への影響の点からも好ましいとされている。
【０００３】
例えば固体高分子型燃料電池は、数十個から数百個の燃料電池セルが積層されたスタック構造を有する。各燃料電池セルは、膜−電極接合体を、一対のセパレータで挟持して構成される。膜−電極構造体は、アノード電極（陰極）及びカソード電極（陽極）と、これらの電極に挟持された電解質膜とで構成され、両電極は、電解質膜に接する触媒層と、触媒層に接するガス拡散層と、を備える。セパレータには、その一方の面に燃料ガス流路が形成され、他方の面に酸化剤ガス流路が形成される。
【０００４】
上記のような構成を備える固体高分子型燃料電池では、燃料ガス流路を介して、アノード電極に燃料ガスとしての水素を供給する。また、酸化剤ガス流路を介して、カソード電極に酸化剤ガスとしての空気を供給する。すると、アノード電極に供給された水素が触媒層上でプロトン化され、生成したプロトンが電解質膜を介してカソード電極へと移動する。このとき、プロトンとともに生成した電子が外部回路に取り出され、電気エネルギーとして利用される。
【０００５】
固体高分子型燃料電池の製造においては、撥水シート等の表面に、触媒が担持されたカーボンとイオン伝導性材料としてのアイオノマと溶媒とを含む触媒インクを塗布することで、アノード電極側及びカソード電極側の触媒層が作製される（例えば、特許文献１参照）。
【先行技術文献】
【特許文献】
【０００６】
【特許文献１】特開２０１０−１９２２３８号公報
【発明の概要】
【発明が解決しようとする課題】
【０００７】
ところで、触媒層を作製するために用いられる触媒インクでは、適度な粘性を有するアルコールを溶媒として用いることで、粘度を適切な値に調整し、塗工作業性を向上させている。
【０００８】
図９は、従来の触媒インクの作用について示す模式図である。アイオノマは、良溶媒であるアルコール系溶媒中では、分子の表面積が大きく（分子末端距離が長く）なる。このように、アイオノマの分子間距離が大きくなると、触媒インクの分散安定性が低下し、それに伴って塗工性も低下する。
更に、従来の触媒インクにおいてアイオノマは、触媒が担持されたカーボンよりアルコール系溶媒との親和性が高いため、触媒が担持されたカーボンに吸着し難い。このように、アイオノマが、触媒が担持されたカーボンに吸着し難いと、触媒層において三相界面が形成され難く、燃料電池の発電性能が低下してしまう。なお、触媒インク中の白金等の触媒の含有量を増やせば、燃料電池の発電性能を向上させることができるが、触媒の白金触媒の含有を増やすと燃料電池の製造におけるコストが上がる。
【０００９】
本発明は上記課題に鑑みてなされたものであり、触媒層を作製するために用いられる触媒インクであって、高い分散安定性を有し且つ燃料電池の発電性能を向上させることが可能な触媒インク及びその製造方法を提供することを目的とする。
【課題を解決するための手段】
【００１０】
上記目的を達成するために、本発明は、電解質膜と該電解質膜に積層された触媒層を備える膜−電極接合体において前記電解質膜の表面に形成される前記触媒層を作製するために用いられる触媒インク（例えば、後述の触媒インク１）であって、触媒が担持されたカーボン（例えば、後述の触媒が担持されたカーボン１１）と、アイオノマ（例えば、後述のアイオノマ１２）と、溶媒と、を含み、前記溶媒は、水（例えば、水１３）のみから構成される触媒インクを提供する。
【００１１】
本発明では、触媒が担持されたカーボンと、アイオノマと、溶媒と、を含む触媒インクにおいて、溶媒を水のみから構成する。
水は、アイオノマの貧溶媒である。従って、触媒インク中において、アイオノマは分子の表面積が小さく（分子末端距離が短く）なるので、触媒インクは分散安定性が高い。触媒インクは、分散安定性が高いことから塗工性も高い。更に、従来の触媒インクにおいてアイオノマは、水よりも触媒が担持されたカーボンとの親和性が高いため、触媒が担持されたカーボンに吸着する。アイオノマが、触媒が担持されたカーボンに吸着することによって、本実施形態に係る触媒インクを用いて形成される触媒層において三相界面が形成されやすくなる。触媒層において三相界面が形成されることで、燃料電池の発電性能が向上する。
【００１２】
前記触媒が担持されたカーボン及び前記アイオノマの合計含有量は、１０〜１５質量％であることが好ましい。
【００１３】
これにより、触媒が担持されたカーボンへのアイオノマの吸着率がより向上する。触媒が担持されたカーボンへのアイオノマの吸着率がより向上することで、形成される触媒層において三相界面が形成されやすくなり、燃料電池性能もより向上する。
【００１４】
また、本発明は、電解質膜と該電解質膜に積層された触媒層を備える膜−電極接合体における、前記電解質膜の表面に前記触媒層を形成するために用いられる触媒インク（例えば、後述の触媒インク１）の製造方法であって、触媒が担持されたカーボン（例えば、後述の触媒が担持されたカーボン１１）、アイオノマ（例えば、後述のアイオノマ１２）及び溶媒としての水（例えば、水１３）を混合することで混合液を得る混合工程（例えば、後述の混合工程Ｓ１）と、前記混合液中の前記触媒が担持されたカーボンを解砕する解砕工程（例えば、後述の解砕工程Ｓ２）と、を備える触媒インクの製造方法を提供する。
【００１５】
本発明では、触媒インクの製造方法が、カーボン、アイオノマ及び溶媒としての水が混合された混合液中の、触媒が担持されたカーボンを解砕する解砕工程を備えるものとする。
これにより、触媒が担持されたカーボンが解砕されて分散された、分散安定性の高い触媒インクを得ることができる。分散安定性の高い触媒インクは塗工性が高い上に、形成される触媒層が均質であり且つ三相界面が形成されやすい。
【００１６】
また、前記解砕工程において、前記混合液を超音波処理することが好ましい。
【００１７】
これにより、触媒が担持されたカーボンがより分散されやすくなる。触媒が担持されたカーボンがより分散されることで、上記効果をより得やすくなる。
【発明の効果】
【００１８】
本発明によれば、高い分散安定性を有し且つ燃料電池の発電性能を向上させることが可能な触媒インク及びその製造方法を提供できる。
【図面の簡単な説明】
【００１９】
【図１】本発明の一実施形態に係る触媒インクの製造方法を示す図である。
【図２】実施例及び比較例の触媒インクのアイオノマ吸着率を示すグラフである。
【図３】実施例の触媒インクのアイオノマ吸着率を示すグラフであり、触媒インクの固形分濃度とアイオノマ吸着率との関係を示すグラフである。
【図４】実施例及び比較例の触媒インクの、電流密度とセル電圧との関係を示すグラフである。
【図５】実施例及び比較例の触媒インクの、静置した経過日数と触媒が担持されたカーボンのメジアン径との関係を示すグラフである。
【図６】比較例の触媒インクを用いて作製した燃料電池セルの断面のＳＥＭ画像である。
【図７】実施例の触媒インクを用いて作製した燃料電池セルの断面のＳＥＭ画像である。
【図８】上記実施形態に係る触媒インクの作用について示す模式図である。
【図９】従来の触媒インクの作用について示す模式図である。
【発明を実施するための形態】
【００２０】
以下、本発明の一実施形態について詳細に説明する。
【００２１】
＜膜−電極接合体＞
本実施形態における膜−電極接合体は、電解質膜と該電解質膜に積層された触媒層を備える。より詳細には、膜−電極接合体は、電解質膜、触媒層及びガス拡散層の順に積層されることで形成されることが好ましい。
電解質膜は例えば、パーフルオロスルホン酸から構成される固体高分子電解質膜である。この固体高分子電解質膜としては、市販品を用いることができ、例えばデュポン社製の「ナフィオン」を用いることができる。
【００２２】
触媒層は、電解質膜の両面に積層される。触媒層は、例えば、触媒インクをＰＥＴフィルムからなるＰＥＴシート等の撥水シート上に塗工することで作製することができる。触媒インクを撥水シート等に塗布する方法は、特に限定されず従来公知の塗布方法を用いることができる。従来公知の塗布方法としては、例えば、刷毛塗り、筆塗り、バーコーター塗布、ナイフコーター塗布、ドクターブレード法、スクリーン印刷、スプレー塗布等が挙げられる。
【００２３】
続いて、ＰＥＴシート上に作製された触媒層によって電解質膜を挟持してホットプレスした後、ＰＥＴシートを剥がすことで、電解質膜の一方の面にアノード触媒層を積層し、他方の面にカソード触媒層を積層する。触媒層を作製するための触媒インクについては、後段で詳述する。
【００２４】
ガス拡散層は、一対の触媒層の外側面にそれぞれ積層される。ガス拡散層は、カーボンブラック及びＰＴＦＥ（ポリテトラフルオロエチレン）粒子を均一に分散させたスラリーを、カーボンペーパに塗布して乾燥することにより作製することができる。アノード触媒層の外側面にアノードガス拡散層を配置し、カソード触媒層の外側面にカソードガス拡散層を配置し、この状態で、ホットプレスする。これにより、膜−電極接合体が作製される。
【００２５】
膜−電極接合体に一対のセパレータを積層することで、燃料電池セルが作製される。
セパレータは、一対のガス拡散層の外側面にそれぞれ積層される。セパレータは、金属製の薄板を、プレス成形により波板状に成形することで作製することができる。具体的には、金属製の薄板を、従来公知のプレス成形装置により絞り成形することで、凹凸を有する波板状に成形する。金属製の薄板としては、例えば、鋼板、ステンレス鋼板、アルミニウム板等が用いられる。セパレータは金属セパレータに限定されず、例えば、カーボンセパレータであってもよい。
【００２６】
アノードガス拡散層と一方のセパレータとの間には、燃料ガス（水素）流路が形成され、カソードガス拡散層と他方のセパレータとの間には、酸化剤ガス（酸素）流路が形成される。燃料ガス流路に供給された水素が、アノードガス拡散層中を拡散しアノード触媒層上でプロトン化され、生成したプロトンが電解質膜を介してカソード電極側へと移動する。このとき、プロトンとともに生成した電子が外部回路に取り出され、電気エネルギーとして利用される。
【００２７】
＜触媒インク＞
本実施形態に係る触媒インクは、触媒が担持されたカーボンと、アイオノマと、溶媒と、を含む。
触媒が担持されたカーボンは、触媒としての触媒金属粒子が導電性担体としてのカーボンに担持された電極触媒である。
【００２８】
触媒金属粒子を担持するカーボンとしては、導電性と適度な耐食性を備えていれば特に限定されないが、触媒金属粒子を高分散させるための十分な比表面積を有し、且つ十分な電子伝導性を有することが望ましい。カーボンは、触媒金属粒子を担持するだけではなく、電子を外部回路に取り出す、あるいは外部回路から取り入れるための集電体としての機能を果たす。カーボンの電気抵抗が高いと電池の内部抵抗が高くなり、電池の性能が低下する。そのため、触媒インクの含有するカーボンの電子導電率は十分に高くなければならない。そこで、触媒金属粒子を担持するカーボンとしては、好適には細孔の発達したカーボン材料が用いられる。細孔の発達したカーボン材料としては、カーボンブラックや活性炭等が挙げられる。カーボンブラックとしては、チャンネルブラック、ファーネスブラック、サーマルブラック、アセチレンブラック等が挙げられる。また、活性炭は、種々の炭素原子を含む材料を炭化、賦活処理して得られる。
【００２９】
導電性担体に担持させる触媒金属粒子としては、触媒活性を有するものであれば特に限定されないが、白金や白金合金を挙げることができる。白金合金を使用すれば、電極触媒の安定性や活性を付与することもできる。白金合金としては、白金以外の白金族の金属（ルテニウム、ロジウム、パラジウム、オスミウム、イリジウム）、コバルト、鉄、チタン、金、銀、クロム、マンガン、モリブデン、タングステン、アルミニウム、ケイ素、レニウム、亜鉛、及びスズからなる群より選ばれる１種以上の金属と白金との合金が好ましく、該白金合金には白金と合金化される金属との金属間化合物が含有されていてもよい。
【００３０】
触媒が担持されたカーボンは、調製したものを用いてもよいし、市販のものを用いてもよい。触媒が担持されたカーボンを調製する場合に、その調製方法は特に限定されず、従来公知の方法を用いることができる。従来公知の触媒の調製方法としては、例えば、白金化合物の溶液、又は懸濁液を担体粉末に加え、蒸発乾固させたあと、酸又はアルカリで不溶化させ、次いで還元処理して担持成分を活性化させる方法等が挙げられる。
【００３１】
アイオノマは、触媒層において電極反応に用いられる又は生成されるイオンを伝導する。アイオノマとしては、例えば、高分子骨格の少なくとも一部がフッ素化されたフッ素系高分子体、又は、高分子骨格にフッ素を含まない炭化水素系高分子体であって、イオン交換基を備えたもの等が挙げられる。また、このイオン交換基の種類は特に限定されず、用途に応じて任意に選択することができる。イオン交換基としては、例えば、スルホン酸、カルボン酸、ホスホン酸等が挙げられる。
【００３２】
触媒インクにおいて、触媒が担持されたカーボン及びアイオノマの合計含有量は、１０〜１５質量％であることが好ましい。触媒が担持されたカーボン及びアイオノマの合計含有量が、１０質量％未満の場合には、触媒が担持されたカーボンへのアイオノマの吸着率が低下する傾向にある。触媒が担持されたカーボンへのアイオノマの吸着率が低下すると、形成される触媒層において三相界面が形成され難いので、燃料電池性能が低下する。触媒が担持されたカーボン及びアイオノマの合計含有量が、１５質量％を超えても、アイオノマの触媒が担持されたカーボンへの吸着率は向上し難い上に、触媒インクの塗工性が低下する傾向にある。
【００３３】
触媒が担持されたカーボンとアイオノマとの固形分質量比（触媒が担持されたカーボンの固形分質量／アイオノマの固形分質量）は３０／７０〜７０／３０であることが好ましい。触媒が担持されたカーボンとアイオノマとの固形分質量比が、上記の範囲を外れると、形成される触媒層において三相界面が形成され難いことから、燃料電池性能が低下する傾向にある。
【００３４】
溶媒は、水のみから構成される。水は、アイオノマの貧溶媒である。
図８は、本実施形態に係る触媒インク１の作用について示す模式図である。アイオノマ１２は、貧溶媒である水１３中において、分子の表面積が小さく（分子末端距離が短く）なる。更に、従来の触媒インクにおいてアイオノマ１２は、水よりも触媒が担持されたカーボン１１との親和性が高いため、触媒が担持されたカーボン１１に吸着する。
【００３５】
＜触媒インクの製造方法＞
続いて、本実施形態に係る触媒インクの製造方法について説明する。
図１は、本実施形態に係る触媒インク１の製造方法を説明するための模式図である。図１に示すように、触媒インク１の製造方法は、上記の、触媒が担持されたカーボン１１、アイオノマ１２及び溶媒としての水１３を混合することで混合液を得る混合工程Ｓ１と、混合液中の触媒が担持されたカーボン１１を解砕する解砕工程Ｓ２と、を備える。
【００３６】
混合工程Ｓ１では、触媒が担持されたカーボン１１、アイオノマ１２及び溶媒としての水１３を混合できればよく、混合工程Ｓ１における混合の方法は特に限定されない。しかし、触媒が担持されたカーボン１１及びアイオノマ１２の過度な凝集を防ぐためには、混合工程Ｓ１において後述の手順で混合を行うことが好ましい。
【００３７】
まず、触媒が担持されたカーボン１１をビーカー等の容器２に入れる（Ｓ１１）。
続いて、触媒が担持されたカーボン１１の入った容器２に、溶媒としての水１３を添加する（Ｓ１２）。
続いて、容器内の触媒が担持されたカーボン１１と水１３を混合する（Ｓ１３）。この際、混合の方法は特に限定されない。混合の方法としては、ガラス棒等を用いた手作業による混合や、マグネチックスターラー等の攪拌装置を用いた混合が挙げられる。
【００３８】
続いて、触媒が担持されたカーボン１１及び水１３の混合液１４の入った容器２に、アイオノマ１２の水分散液を添加する（Ｓ１４）。
続いて、触媒が担持されたカーボン１１、アイオノマ１２及び溶媒としての水１３をまとめて混合することで混合液１５を得る（Ｓ１５）。この際、混合の方法は特に限定されない。混合の方法としては、Ｓ１３と同様の方法が挙げられる。
【００３９】
混合工程Ｓ１において混合される、触媒が担持されたカーボン１１、アイオノマ１２及び溶媒としての水１３の質量は、適宜調整される。これらの質量は、触媒インク１の固形分含有量及び固形分中における、触媒が担持されたカーボン１１及びアイオノマ１２の含有量が上記の範囲となるように調整されるのが好ましい。
【００４０】
解砕工程Ｓ２では、触媒が担持されたカーボン１１を解砕できればよく、解砕の方法は特に限定されない。しかし、触媒が担持されたカーボン１１を解砕して凝集を防ぐためには、解砕工程Ｓ２において混合液１５を超音波処理することが好ましい。
【００４１】
解砕工程Ｓ２における超音波処理は、例えば、超音波ホモジナイザーを用いて行われる。解砕工程Ｓ２では、超音波ホモジナイザーの、超音波を発するホーン３の先端を容器２内の混合液１５に浸す。超音波処理の際には、容器２を冷浴４に浸して、混合液１５（触媒インク１）の温度を６０℃以下とすることが好ましい。
【００４２】
解砕工程Ｓ２における超音波処理の条件は特に限定されないが、超音波の振幅（解砕の強度）は６０〜１８０μｍ、処理時間（超音波を照射している時間）は３０〜２４０分であることが好ましい。
【００４３】
以上の工程を経ることで、本実施形態に係る触媒インク１を得ることができる。
【００４４】
本実施形態によれば、以下の効果が奏される。
本実施形態では、触媒が担持されたカーボンと、アイオノマと、溶媒と、を含む触媒インクにおいて、溶媒を水のみから構成した。
水は、アイオノマの貧溶媒である。従って、触媒インク中において、アイオノマは分子の表面積が小さく（分子末端距離が短く）なるので、触媒インクは分散安定性が高い（図８）。触媒インクは、分散安定性が高いことから塗工性も高い。更に、従来の触媒インクにおいてアイオノマは、水よりも触媒が担持されたカーボンとの親和性が高いため、触媒が担持されたカーボンに吸着する（図８）。アイオノマが、触媒が担持されたカーボンに吸着することによって、本実施形態に係る触媒インクを用いて形成される触媒層において三相界面が形成されやすくなる。触媒層において三相界面が形成されることで、燃料電池の発電性能が向上する。
【００４５】
また、本実施形態に係る触媒インクでは、触媒が担持されたカーボン及び前記アイオノマの合計含有量を１０〜１５質量％とした。
これにより、触媒が担持されたカーボンへのアイオノマの吸着率がより向上する。触媒が担持されたカーボンへのアイオノマの吸着率がより向上することで、形成される触媒層において三相界面が形成されやすくなり、燃料電池性能もより向上する。
【００４６】
また、本実施形態に係る触媒インクの製造方法では、該製造方法が、カーボン、アイオノマ及び溶媒としての水が混合された混合液中の、触媒が担持されたカーボンを解砕する解砕工程を備えるものとした。
これにより、触媒が担持されたカーボンが解砕されて分散された、分散安定性の高い触媒インクを得ることができる。分散安定性の高い触媒インクは塗工性が高い上に、形成される触媒層が均質であり且つ三相界面が形成されやすい。
【００４７】
また、本実施形態に係る触媒インクの製造方法では、解砕工程において混合液を超音波処理した。
これにより、触媒が担持されたカーボンがより分散されやすくなる。触媒が担持されたカーボンがより分散されることで、上記効果をより得やすくなる。
【００４８】
なお、本発明は上記実施形態に限定されるものではなく、本発明の目的を達成できる範囲での変形、改良等は本発明に含まれる。
上記実施形態においては、触媒インクの製造方法が解砕工程Ｓ２を備えるものとしたが、本発明に係る触媒インクは、製造の過程で解砕工程を経ることは必須ではない。
【００４９】
なお、本発明に係る触媒インクは、溶媒が水のみから構成されるものとした。ここで「水のみから構成される」とは、意図せず混入したアルコール等の有機溶媒を含有する触媒インクを本発明から排除する趣旨ではない。本発明の効果を得られる範囲で微量の有機溶媒を含む触媒インクも、本発明に含まれる。
【実施例】
【００５０】
次に、本発明を実施例に基づいて更に詳細に説明するが、本発明はこれに限定されるものではない。
【００５１】
［実施例１］
実施例１の触媒インクを次のように製造した。
まず、白金触媒が担持されたカーボン（ＴＥＣ１０Ｅ５０Ｅ、田中貴金属工業株式会社製）を容器に入れた。続いて、触媒が担持されたカーボンの入った容器に、溶媒としての水を添加した。続いて、容器内の触媒が担持されたカーボンと水を混合した。更に、容器に、アイオノマの水分散液（ナフィオン、デュポン社製）を添加した。最後に、アイオノマを添加した液体を混合した。なお、触媒が担持されたカーボン、アイオノマ及び水の質量は、触媒が担持されたカーボン及びアイオノマの合計含有量（触媒インクの固形分含有量）が１５質量％となるように調整した。また、触媒が担持されたカーボンとアイオノマとの固形分質量比（触媒が担持されたカーボンの固形分質量／アイオノマの固形分質量）は１／１となるように調整した。
このようにして得られた混合液を実施例１の触媒インクとした。
【００５２】
［実施例２］
実施例１と同様の工程を経て得られた、触媒が担持されたカーボン、アイオノマ及び水が混合された混合液を超音波処理することで、実施例２の触媒インクを得た。
【００５３】
実施例２における解砕工程における超音波処理の条件を、下に示す。超音波処理の際には触媒インクの温度を６０℃以下に抑えるために、触媒インクの入った容器を氷浴に浸した。
超音波ホモジナイザー：「ＢＲＡＮＳＯＮ  ４５０Ｄ」（日本エマソン株式会社製）
ホーン：φ１３ｍｍ
超音波の振幅（解砕の強度）：１２０μｍ
オペレーション：超音波ＯＮ０．５秒−超音波ＯＦＦ０．５秒の周期の反復
処理時間：１８０分（超音波ＯＮの時間：９０分）
【００５４】
［実施例３］
触媒が担持されたカーボン及びアイオノマの合計含有量が１０質量％となるように調整した以外は、実施例２と同様の工程により、実施例３の触媒インクを得た。
【００５５】
［実施例４］
触媒が担持されたカーボン及びアイオノマの合計含有量が５質量％となるように調整した以外は、実施例２と同様の工程により、実施例４の触媒インクを得た。
【００５６】
［比較例］
溶媒として水と１−プロパノールの混合溶媒（体積比：水／プロパノール＝２／８）を用いた以外は、実施例２と同様の工程により比較例の触媒インクを得た。
【００５７】
＜アイオノマ吸着特性＞
実施例１〜４及び比較例の触媒インクについて、触媒が担持されたカーボンに吸着していないアイオノマを１９Ｆ−ＮＭＲを用いて定量した。触媒インクの製造に用いたアイオノマの質量と、触媒が担持されたカーボンに吸着していないアイオノマの質量から、触媒が担持されたカーボンに吸着したアイオノマの質量を求めた。そして各触媒インクについて、アイオノマの、触媒が担持されたカーボンへの吸着率を求めた。
結果を図２及び図３に示す。
【００５８】
＜発電性能＞
実施例１及び２並びに比較例の触媒インクを用いて燃料電池セルを作製した。具体的には、燃料電池セルを以下のように作製した。
まず、触媒インクをＰＥＴシート上にスクリーン印刷により塗工した。続いて、触媒インクの塗工されたＰＥＴシートによって高分子電解質膜（ナフィオン、デュポン社製）を挟持してホットプレスした後、ＰＥＴシートを剥がした。ガス拡散層は、カーボンブラック及びＰＴＦＥ（ポリテトラフルオロエチレン）粒子を均一に分散させたスラリーを、カーボンペーパに塗布して乾燥することにより作製した。続いて、触媒層の形成された高分子電解質膜の両面に拡散層を配置してホットプレスした。両拡散層の表面には波板状に成形した金属セパレータを配置した。
【００５９】
作成された燃料電池セルについて、セル電圧を測定し、電流密度とセル電圧との関係を調べた。結果を図４に示す。
【００６０】
＜分散安定性＞
実施例２及び比較例の触媒インクを静置し、所定の経過日数において、触媒が担持されたカーボンのメジアン径（Ｄ５０）を測定した。メジアン径の測定にはレーザー回折式粒度分布測定装置ＳＡＬＤ−２２００（株式会社島津製作所製）を用いた。
結果を図５に示す。
【００６１】
＜触媒層の断面構造＞
上記の発電性能の測定の際に用いた燃料電池セルの断面をＳＥＭ（株式会社日立ハイテクノロジーズ製）にて撮影した。
結果を図６及び図７に示す。図６は、比較例の触媒インクを用いて作製した燃料電池セルの断面であり、図７は、実施例２の触媒インクを用いて作製した燃料電池セルの断面である。図６及び図７の画像の拡大比率は、ほぼ同じである。
【００６２】
図２に示した結果から、比較例の触媒インクよりも実施例１の触媒インクの方が、大幅にアイオノマ吸着率が高いことが分かった。この結果から、触媒インクに用いる溶媒を水のみで構成することにより、触媒インク中におけるアイオノマ吸着率が高くなることが確認された。
また、図２に示した結果から、実施例１の触媒インクよりも実施例２の触媒インクの方が、アイオノマ吸着率が高いことが分かった。この結果から、触媒インクの製造において、カーボン、アイオノマ及び水の混合液を超音波処理することによって、触媒インク中におけるアイオノマ吸着率が更に高くなることが確認された。
【００６３】
図３に示した結果から、実施例４の触媒インクよりも実施例２及び３の触媒インクの方が、アイオノマ吸着率が高いことが分かった。この結果から、触媒インクにおける触媒が担持されたカーボン及びアイオノマの合計含有量を１０〜１５質量％にすることで、触媒インク中におけるアイオノマ吸着率が高くなることが確認された。なお、触媒インクにおける触媒が担持されたカーボン及びアイオノマの合計含有量を１５質量％よりも多くしても、アイオノマ吸着率は高くならず、触媒インクの塗工性が低下する傾向にある。
【００６４】
図４に示した結果から、比較例の触媒インクから作製される燃料電池セルよりも実施例１の触媒インクから作製される燃料電池セルの方が発電性能に優れることが分かった。この結果から、触媒インクに用いる溶媒を水のみで構成することにより、作製される燃料電池セルの発電性能が向上することが確認された。
また、図４に示した結果から、実施例１の触媒から作製される燃料電池セルよりも実施例２の触媒インクから作製される燃料電池セルの方が発電性能に優れることが分かった。この結果から、触媒インクの製造において、カーボン、アイオノマ及び水の混合液を超音波処理することによって、作製される燃料電池セルの発電性能が向上することが確認された。
これらの結果は、触媒インク中におけるアイオノマ吸着率が高くなることによって、触媒層において三相界面が形成されやすくなることに因ると考えられる（図２及び４）。
【００６５】
図５に示した結果から、比較例の触媒インクよりも実施例２の触媒インクの方が、分散安定性が高いことが分かった。この結果から、触媒インクに用いる溶媒を水のみで構成することにより、触媒インクの分散安定性が高くなることが確認された。
【００６６】
図６及び図７に示した結果から、比較例の触媒インクよりも実施例２の触媒インクの方が、形成される触媒層（図６及び図７の「電極」）に大きな凝集体が少なく、均質な構造であることが分かった。この結果から、触媒インクに用いる溶媒を水のみで構成し、触媒インクの製造において、カーボン、アイオノマ及び水の混合液を超音波処理することによって、均質な構造の触媒層を形成可能な触媒インクが得られることが確認された。
なお、触媒層中に凝集体が多く存在する場合、電解質膜（図６及び図７のＰＥＭ）の劣化が進行しやすい。
【符号の説明】
【００６７】
１…触媒インク
１１…触媒が担持されたカーボン
１２…アイオノマ
１３…水
１５…混合液
Ｓ１…混合工程
Ｓ２…解砕工程
【図１】
2016066510.tif 000003
【図２】
2016066510.tif 000004
【図３】
2016066510.tif 000005
【図４】
2016066510.tif 000006
【図５】
2016066510.tif 000007
【図８】
2016066510.tif 000008
【図９】
2016066510.tif 000009
【図６】
2016066510.tif 000010
【図７】
2016066510.tif 000011